(57)【特許請求の範囲】
【請求項１】
表面に複数の面積率が２０〜８０面積％の範囲内である凸部を形成するエンボス加工が施されたエンボスステンレス鋼板と、前記エンボスステンレス鋼板の表面に形成された、前記凸部の最頂部における膜厚が３〜３０μｍの熱硬化性樹脂組成物の硬化物からなる熱硬化性樹脂塗膜とを有する塗装エンボスステンレス鋼板であって、
前記熱硬化性樹脂塗膜は、数平均分子量が２万〜４万の範囲内で、かつ重量平均分子量が１０万以上のポリエステル１００質量部と、ポリイソシアネート化合物２０〜６０質量部とを含む前記熱硬化性樹脂組成物の硬化物であり、かつ沸騰水に１時間浸漬され、次いで大気中で２４時間静置された後、ＪＩＳ Ｋ ５６００−５−６に準拠して行った付着性試験の試験結果の分類が０であり、
前記熱硬化性樹脂組成物の硬化物は、平板上に膜厚１５μｍで形成された当該熱硬化性樹脂組成物の硬化物からなる塗膜に、２０℃の環境において、直径１ｍｍの円柱形状の圧子で４９ｍＮの荷重を加えたときの押し込み深さが２.５μｍ以上である、
塗装エンボスステンレス鋼板。
【請求項２】
前記熱硬化性樹脂組成物の硬化物は、以下の方法により測定される軟化温度が１０℃以下である、請求項１に記載の塗装エンボスステンレス鋼板。
［塗膜の軟化温度の測定方法］
平板上に、当該熱硬化性樹脂組成物の硬化物からなる膜厚１５μｍの塗膜を形成し；
液体窒素で冷却された前記平板上の塗膜に、直径１ｍｍの円柱形状の圧子で９８ｍＮの荷重を加え；
前記平板上の塗膜を昇温速度５℃／分で加熱して、押し込み深さ曲線を求め；
前記押し込み深さ曲線において、前記圧子が押し込まれ始める温度よりも低温側の温度での接線Ａと、押し込み速度が最大となる温度での接線Ｂとの交点を当該熱硬化性樹脂組成物の硬化物の軟化温度とする。
【請求項３】
前記塗装エンボスステンレス鋼板は、プレコート鋼板である、請求項１に記載の塗装エンボスステンレス鋼板。
【請求項４】
表面に複数の面積率が２０〜８０面積％の範囲内である凸部を形成するエンボス加工が施されたエンボスステンレス鋼板を準備するステップと、
前記エンボスステンレス鋼板の表面に、数平均分子量が２万〜４万の範囲内で、かつ重量平均分子量が１０万以上のポリエステル１００質量部と、ポリイソシアネート化合物２０〜６０質量部とを含む熱硬化性樹脂組成物を含む塗料を塗布するステップと、
前記エンボスステンレス鋼板の表面に塗布された塗料を焼き付けて、前記熱硬化性樹脂組成物の硬化物である熱硬化性樹脂塗膜を形成するステップと、
を有する、塗装エンボスステンレス鋼板の製造方法。
【発明の詳細な説明】
【技術分野】
【０００１】
本発明は、耐滑り性および塗膜密着性に優れる塗装エンボスステンレス鋼板およびその製造方法に関する。
【背景技術】
【０００２】
ステンレス鋼板は、優れた外観を生かして、外装材や内装材、厨房機器などの広範な用途で使用されている。このように外観を生かした使用態様では、成形時に生じる傷や、使用時に付着する指紋や汚れなどが非常に目立ちやすい。そこで、耐傷付き性を向上させるとともに、指紋や汚れなどの付着による外観の劣化を抑制するために、ステンレス鋼板の表面にクリア塗膜を形成することが提案されている（例えば、特許文献１参照）。
【０００３】
特許文献１には、塗膜硬度が高く、耐傷付き性に優れるクリア塗装ステンレス鋼板の製造方法が記載されている。特許文献１に記載の製造方法では、ポリフッ化ビニリデンおよびアクリル樹脂の混合塗料を焼き付けた後、１４０℃以下の温度で再度加熱処理を行うことで、ポリフッ化ビニリデンのα型結晶の生成を抑制するとともに、β型結晶の生成を促進している。このようにして得られたクリア塗装ステンレス鋼板は、クリア塗膜中のβ型結晶化度が高く、耐傷付き性、塗膜密着性および意匠性に優れている。
【０００４】
一方、屋根材などの建材用に、耐滑り性に優れる塗装鋼板（プレコート鋼板）が提案されている（例えば、特許文献２参照）。特許文献２には、有機粒子や無機粒子などの骨材を塗膜中に配合して、耐滑り性を向上させた艶消し塗装鋼板が記載されている。
【先行技術文献】
【特許文献】
【０００５】
【特許文献１】特開２０００−７０８４４号公報
【特許文献２】特開平９−２６７４２８号公報
【発明の概要】
【発明が解決しようとする課題】
【０００６】
ステンレス鋼板は様々な用途で使用されているが、特に意匠性が求められる用途では、エンボス加工が施されたエンボスステンレス鋼板が使用されることがある。エンボスステンレス鋼板は、より優れた外観を有しているが、他の物体との接触面積が小さいため、表面に置かれた物体が滑りやすいという問題を有している。
【０００７】
特許文献２に記載されているように、従来の耐滑り性に優れる塗装鋼板は、防滑骨材を塗膜中に配合することで耐滑り性を向上させているため、艶消しの外観であった。このように塗膜中に防滑骨材を配合する方法では、塗膜の透明感が損なわれてしまうため、優れた外観を有するエンボスステンレス鋼板を塗装原板とした場合であっても、エンボスステンレス鋼板の外観を生かすことができなかった。
【０００８】
防滑骨材を使用せずにエンボスステンレス鋼板の耐滑り性を向上させる手段としては、エンボスステンレス鋼板の表面にエラストマー塗膜を形成することが考えられる。しかしながら、従来の技術では、エンボスステンレス鋼板の表面にエラストマーを十分に密着させることができず、耐滑り性と塗膜密着性とを両立した塗装エンボスステンレス鋼板を製造することはできなかった。
【０００９】
本発明は、かかる点に鑑みてなされたものであり、耐滑り性および塗膜密着性に優れる塗装エンボスステンレス鋼板を提供することを目的とする。
【課題を解決するための手段】
【００１０】
本発明者は、所定の分子量分布のポリエステルを主樹脂とし、硬化剤としてポリイソシアネート化合物を含有する樹脂組成物の硬化物からなる塗膜をエンボスステンレス鋼板の表面に形成することで、上記課題を解決しうることを見出し、さらに検討を加えて本発明を完成させた。
【００１１】
すなわち、本発明は、以下の塗装エンボスステンレス鋼板に関する。
［１］表面に複数の微細な凸部を形成するエンボス加工が施されたエンボスステンレス鋼板と、前記エンボスステンレス鋼板の表面に形成された、前記凸部の最頂部における膜厚が３〜３０μｍの熱硬化性樹脂組成物の硬化物からなる熱硬化性樹脂塗膜とを有する塗装エンボスステンレス鋼板であって：前記熱硬化性樹脂塗膜は、沸騰水に１時間浸漬され、次いで大気中で２４時間静置された後、ＪＩＳ Ｋ ５６００−５−６に準拠して行った付着性試験の試験結果の分類が０であり；前記熱硬化性樹脂組成物の硬化物は、平板上に膜厚１５μｍで形成された当該熱硬化性樹脂組成物の硬化物からなる塗膜に、２０℃の環境において、直径１ｍｍの円柱形状の圧子で４９ｍＮの荷重を加えたときの押し込み深さが２.５μｍ以上である、塗装ステンレス鋼板。
［２］前記熱硬化性樹脂組成物の硬化物は、以下の方法により測定される軟化温度が１０℃以下である、［１］に記載の塗装エンボスステンレス鋼板。
［塗膜の軟化温度の測定方法］
平板上に、当該熱硬化性樹脂組成物の硬化物からなる膜厚１５μｍの塗膜を形成し；液体窒素で冷却された前記平板上の塗膜に、直径１ｍｍの円柱形状の圧子で９８ｍＮの荷重を加え；前記平板上の塗膜を昇温速度５℃／分で加熱して、押し込み深さ曲線を求め；前記押し込み深さ曲線において、前記圧子が押し込まれ始める温度よりも低温側の温度での接線Ａと、押し込み速度が最大となる温度での接線Ｂとの交点を当該熱硬化性樹脂組成物の硬化物の軟化温度とする。
［３］前記熱硬化性樹脂塗膜は、数平均分子量が２万〜４万の範囲内で、かつ重量平均分子量が１０万以上のポリエステル１００質量部と、ポリイソシアネート化合物２０〜６０質量部とを含む樹脂組成物の硬化物である、［１］または［２］に記載の塗装エンボスステンレス鋼板。
［４］前記塗装エンボスステンレス鋼板は、プレコート鋼板である、［１］〜［３］のいずれかに記載の塗装エンボスステンレス鋼板。
【００１２】
また、本発明は、以下の塗装エンボスステンレス鋼板の製造方法に関する。
［５］表面に複数の微細な凸部を形成するエンボス加工が施されたエンボスステンレス鋼板を準備するステップと；前記エンボスステンレス鋼板の表面に、数平均分子量が２万〜４万の範囲内で、かつ重量平均分子量が１０万以上のポリエステル１００質量部と、ポリイソシアネート化合物２０〜６０質量部とを含む塗料を塗布するステップと；前記エンボスステンレス鋼板の表面に塗布された塗料を焼き付けるステップとを有する、塗装ステンレス鋼板の製造方法。
【発明の効果】
【００１３】
本発明によれば、耐滑り性、塗膜密着性および意匠性に優れる塗装エンボスステンレス鋼板を提供することができる。本発明の塗装エンボスステンレス鋼板は、例えばキッチン台の収納スペースの底板や、ショーケースの底板などの耐滑り性および意匠性が要求される部材用のプレコート鋼板として有用である。
【図面の簡単な説明】
【００１４】
【図１】本発明の塗装エンボスステンレス鋼板の断面を示す模式図
【図２】Ｎｏ.１の塗料から形成される塗膜の軟化温度を測定する際に得られた押し込み深さ曲線を示すグラフ
【発明を実施するための形態】
【００１５】
本発明の塗装エンボスステンレス鋼板は、エンボスステンレス鋼板（塗装原板）と、エンボスステンレス鋼板の表面に形成された熱硬化性樹脂塗膜とを有する。ここで「エンボスステンレス鋼板の表面」とは、エンボスステンレス鋼板そのものの表面だけでなく、エンボスステンレス鋼板の表面に形成された化成処理皮膜の表面も含む。
【００１６】
［塗装原板］
塗装原板としては、エンボスステンレス鋼板が使用される。本明細書において、「エンボスステンレス鋼板」とは、凸部の面積率が２０〜８０面積％の範囲内となるように、表面に複数の微細な凸部を形成するエンボス加工が施されたステンレス鋼板を意味する。ここで「凸部の面積率」は、エンボスステンレス鋼板を平面視したときの、鋼板全体の面積（図１Ａ中の「ａ」）に対する凸部の底面の面積（図１Ａ中の「ｂ」）の割合として求められる。
【００１７】
エンボス加工が施されるステンレス鋼板の鋼種や表面仕上げの種類、硬さなどは、特に限定されない。ステンレス鋼板の鋼種の例には、ＳＵＳ３０４、ＳＵＳ４３０、ＳＵＳ３１６などが含まれる。また、ステンレス鋼板の表面仕上げの種類の例には、ＢＡ、２Ｂ、２Ｄ、Ｎｏ.４、ＨＬなどが含まれる。
【００１８】
ステンレス鋼板に施されるエンボス加工の態様（凸部の形状、凸部の高さ、凸部の面積率など）は、特に限定されず、要求される意匠の観点から選定すればよい。耐滑り性の観点からは、物体との接触面積を大きくするため、凸部の面積率は高い方が好ましく、凸部頂点部は平滑である方が好ましい。凸部のパターンの例には、水玉（円）柄、多角形柄、不規則柄などが含まれる。エンボスステンレス鋼板は、例えば、外周部に所定の凹部パターンを有する圧延ローラーを用いてステンレス鋼板を圧延することで製造されうる。
【００１９】
塗装原板となるエンボスステンレス鋼板は、耐食性および塗膜密着性をより向上させる観点から、化成処理皮膜を形成されていてもよい。この場合、化成処理の種類は、特に限定されない。化成処理の例には、クロメート処理、クロムフリー処理、リン酸塩処理などが含まれる。これらの中では、チタンおよび水溶性樹脂を主成分とするフルオロアシッド系皮膜は、良好な塗膜密着性向上効果を示すため好ましい。化成処理皮膜の膜厚は、エンボスステンレス鋼板の腐食の抑制および塗膜密着性の向上に有効な範囲内であれば特に限定されない。たとえば、クロメート皮膜の場合、全Ｃｒ換算付着量が５〜１００ｍｇ／ｍ２となるように膜厚を調整すればよい。また、クロムフリー皮膜の場合、Ｔｉ−Ｍｏ複合皮膜では１０〜５００ｍｇ／ｍ２、フルオロアシッド系皮膜ではフッ素換算付着量または総金属元素換算付着量が３〜１００ｍｇ／ｍ２の範囲内となるように膜厚を調整すればよい。また、リン酸塩皮膜の場合、付着量が５〜５００ｍｇ／ｍ２となるように膜厚を調整すればよい。
【００２０】
化成処理皮膜は、公知の方法で形成されうる。たとえば、化成処理液をロールコート法、スピンコート法、スプレー法などの方法でエンボスステンレス鋼板の表面に塗布し、水洗せずに乾燥させればよい。乾燥温度および乾燥時間は、水分を蒸発させることができれば特に限定されない。生産性の観点からは、乾燥温度は、到達板温で６０〜１５０℃の範囲内が好ましく、乾燥時間は、２〜１０秒の範囲内が好ましい。
【００２１】
［熱硬化性樹脂塗膜］
熱硬化性樹脂塗膜は、押し込み深さが２.５μｍ以上の熱硬化性樹脂組成物の硬化物からなる塗膜であり、かつ付着性試験において塗膜の剥離が生じない塗膜である。本明細書において「熱硬化性樹脂組成物の硬化物の押し込み深さ」とは、平板上に膜厚１５μｍで形成された当該熱硬化性樹脂組成物の硬化物からなる塗膜に、２０℃の環境において、直径１ｍｍの円柱形状の圧子で４９ｍＮの荷重を加えたときの、塗膜の押し込み深さを意味する（実施例参照）。また、「付着性試験において塗膜の剥離が生じない」とは、塗装エンボスステンレス鋼板を沸騰水に１時間浸漬して塗膜に負荷を加え、次いで大気中で２４時間静置した後、ＪＩＳ Ｋ ５６００−５−６：１９９９に準拠して付着性試験（クロスカット法）を行ったときの、試験結果の分類が０であることを意味する（実施例参照）。
【００２２】
図１は、本発明の塗装エンボスステンレス鋼板の断面を示す模式図である。図１Ａに示されるように、本発明の塗装エンボスステンレス鋼板は、エンボスステンレス鋼板１１０と、熱硬化性樹脂塗膜１２０とを有し、その表面に微細な凸部を有する。図１Ｂに示されるように、本発明の塗装エンボスステンレス鋼板の表面に物体が置かれた場合、その物体は本発明の塗装エンボスステンレス鋼板の凸部の上部にのみ接触し、接触部位の熱硬化性樹脂塗膜１２０はエンボスステンレス鋼板１１０側に押し込まれる。
【００２３】
熱硬化性樹脂塗膜の膜厚は、３〜３０μｍの範囲内が好ましく、５〜３０μｍの範囲内がより好ましい。ここで「熱硬化性樹脂塗膜の膜厚」とは、エンボスステンレス鋼板の凸部の最頂部における熱硬化性樹脂塗膜の膜厚を意味する。膜厚が３μｍ未満の場合、塗膜の押し込み深さを十分に確保することが難しくなり、耐滑り性を十分に発揮させることができない。一方、膜厚が３０μｍ超の場合、焼き付けの際にワキが発生しやすくなり、塗膜の外観を損なうおそれがある。
【００２４】
熱硬化性樹脂組成物の硬化物の押し込み深さは、熱硬化性樹脂組成物の硬化物の軟化温度に依存する。したがって、熱硬化性樹脂組成物の硬化物の押し込み深さを２.５μｍ以上とするためには、熱硬化性樹脂組成物の硬化物の軟化温度は１０℃以下であることが好ましい。本明細書において「熱硬化性樹脂組成物の硬化物の軟化温度」とは、以下の１）〜４）の手順により測定される温度を意味する。
１）平板上に、当該熱硬化性樹脂組成物の硬化物からなる膜厚１５μｍの塗膜を形成する。
２）液体窒素で冷却された塗膜に、直径１ｍｍの円柱形状の圧子で９８ｍＮの荷重を加える。
３）圧子で９８ｍＮの荷重を加えながら、塗膜を昇温速度５℃／分で加熱して、押し込み深さ曲線を求める。
４）得られた押し込み深さ曲線において、圧子が押し込まれ始める温度よりも低温側の温度での接線Ａと、押し込み速度が最大となる温度での接線Ｂとの交点を塗膜の軟化温度とする（図２参照）。
【００２５】
このように、熱硬化性樹脂組成物の硬化物の押し込み深さを２.５μｍ以上とする（熱硬化性樹脂組成物の硬化物の軟化温度を１０℃以下とする）ことで、熱硬化性樹脂塗膜に物体が接触した場合に、熱硬化性樹脂塗膜とその物体との接触面積を大きくすることができ、その結果として耐滑り性を向上させることができる。また、熱硬化性樹脂塗膜の塗膜密着性を上記付着性試験に耐えうるものとすることで、プレコート鋼板としての使用に耐えうるものにすることができる。
【００２６】
熱硬化性樹脂組成物の硬化物の押し込み深さを２.５μｍ以上とし、かつエンボスステンレス鋼板への塗膜密着性を上記付着性試験に耐えうるものとするためには、例えば、１）数平均分子量が２万〜４万の範囲内で、かつ重量平均分子量が１０万以上のポリエステルを主樹脂とし、２）硬化剤としてポリイソシアネート化合物を含む樹脂組成物（塗料）を硬化させて、熱硬化性樹脂塗膜を形成すればよい。
【００２７】
熱硬化性樹脂塗膜を形成するための樹脂組成物（塗料）は、数平均分子量が２万〜４万の範囲内で、かつ重量平均分子量が１０万以上のポリエステルを主樹脂とする。数平均分子量が４万以下となるように、分子量が小さいポリエステルを一定量含有することで、硬化物中のウレタン結合の数を増やすことができる。このウレタン結合は、極性基であるため、エンボスステンレス鋼板表面への塗膜密着性を向上させる。また、数平均分子量が２万以上、かつ重量平均分子量が１０万以上となるように、分子量が大きいポリエステルを一定量含有することで、硬化物の軟化温度を低下させることができる。軟化温度の低下により、塗膜の押し込み深さを２.５μｍ以上とすることができる。なお、本明細書において「数平均分子量」および「重量平均分子量」は、いずれもゲル浸透クロマトグラフィーにより測定されるポリスチレン換算の平均分子量である。
【００２８】
ポリエステル樹脂の分散度（重量平均分子量Ｍｗ／数平均分子量Ｍｎ）は、２〜１０の範囲内が好ましい。分散度が２未満の場合、高分子量成分の割合が過剰となり、樹脂粘度が大きくなりすぎて塗料化が困難となる。また、エンボスステンレス鋼板表面への塗膜密着性も低下してしまう。一方、分散度が１０を超える場合は、低分子量成分の割合が過剰となり、塗膜の押し込み深さを十分に確保することができなくなってしまう。
【００２９】
ポリエステルを構成するモノマー成分（ジカルボン酸成分、ジオール成分、オキシ酸成分）の種類は、特に限定されない。
【００３０】
ジカルボン酸成分としては、脂肪族ジカルボン酸や芳香族ジカルボン酸などを使用することができる。脂肪族ジカルボン酸化合物の例には、コハク酸、グルタル酸、アジピン酸、ピメリン酸、スベリン酸、アゼライン酸、セバシン酸、デカンジカルボン酸、シクロヘキサンジカルボン酸、ダイマー酸、フマル酸などが含まれる。芳香族ジカルボン酸の例には、フタル酸、テレフタル酸、イソフタル酸、ナフタレンジカルボン酸などが含まれる。これらのジカルボン酸は、単独で使用されてもよいし、２種類以上を組み合わせて使用されてもよい。
【００３１】
ジオール成分としては、脂肪族ジオールや芳香族ジオールなどを使用することができる。脂肪族ジオールの例には、エチレングリコール、１，３−プロパンジオール、１，２−ブタンジオール、１，３−ブタンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，４−シクロヘキサンジメタノール、プロピレングリコール、ネオペンチルグリコール、３，３−ジエチル−１，３−プロパンジオール、３，３−ジブチル−１，３−プロパンジオール、１，２−ペンタンジオール、１，３−ペンタンジオール、２，３−ペンタンジオール、２，４−ペンタンジオール、２−メチル−２，４−ペンタンジオール、３−メチル−１，５ペンタンジオール、１，４−ペンタンジオール、１，２−ヘキサンジオール、１，３−ヘキサンジオール、１，４−ヘキサンジオール、１，５−ヘキサンジオール、ｎ−ブトキシエチレングリコール、シクロヘキサンジメタノール、水添ビスフェノールＡ、ダイマージオール、ジエチレングリコール、ジプロピレングリコール、トリエチレングリコール、ポリエチレングリコール、ポリプロピレングリコール、ポリテトラメチレングリコール、ヘキシリレングリコールなどが含まれる。芳香族ジオールの例には、ビスフェノールＡのエチレンオキサイド付加物、プロピレンオキサイド付加物などが含まれる。これらのジオールは、単独で使用されてもよいし、２種類以上を組み合わせて使用されてもよい。
【００３２】
オキシ酸成分は、分子中に１個の水酸基とカルボキシル基を有する化合物であれば特に限定されない。オキシ酸の例には、乳酸、グリコール酸、ヒドロキシ−ｎ−酪酸、ヒドロキシカプロン酸、ヒドロキシジメチル酪酸、ヒドロキシメチル酪酸、ヒドロキシイソカプロン酸、ヒドロキシ安息香酸などが含まれる。これらの中では、６−ヒドロキシカプロン酸が好ましい。これらのオキシ酸は、単独で使用されてもよいし、２種類以上を組み合わせて使用されてもよい。
【００３３】
ポリエステルの調製方法は、特に限定されない。たとえば、上記のジカルボン酸およびジオールを、必要に応じてエステル化触媒を用いて、公知のエステル化反応によってエステル化させればよい。
【００３４】
上記ポリエステルは、硬化剤により架橋されている。硬化剤としては、表層濃化および自己縮合のおそれがないポリイソシアネート化合物が好ましい。硬化剤が表層に濃化したり、自己縮合したりしてしまうと、塗膜硬度が高まり、硬化物の押し込み深さが２.５μｍ未満となるおそれがある。
【００３５】
ポリイソシアネート化合物の種類は、特に限定されない。ポリイソシアネート化合物としては、脂肪族ポリイソシアネートや脂環族ポリイソシアネートなどを使用することができる。脂肪族ポリイソシアネートの例には、エチレンジイソシアネート、テトラメチレンジイソシアネート、ヘキサメチレンジイソシアネート、ドデカメチレンジイソシアネート、１，６，１１−ウンデカントリイソシアネート、２，２，４−トリメチルヘキサメチレンジイソシアネート、リジンジイソシアネート（２，６−ジイソシアナトメチルカプロエート）、ビス（２−イソシアナトエチル）フマレート、ビス（２−イソシアナトエチル）カーボネート、２−イソシアナトエチル−２，６−ジイソシアナトヘキサノエートなどが含まれる。脂環族ポリイソシアネートの例には、イソホロンジイソシアネート、４，４’−ジシクロヘキシルメタンジイソシアネート、シクヘキシレンジイソシアネート、メチルシクロヘキシレンジイソシアネート、ビス（２−イソシアナトエチル）−４−シクロヘキセン−１，２−ジカルボキシレート、２，５−および／または２，６−ノルボルナンジイソシアネートなどが含まれる。
【００３６】
また、ポリイソシアネート化合物は、ブロック剤によりブロック化されていてもよい。ブロック剤の例には、オキシム類、フェノール類、アルコール類、ラクタム類、ジケトン類、メルカプタン類、尿素類、イミダゾール類、カルバミン酸類などが含まれる。
【００３７】
使用できるポリイソシアネート化合物の市販品としては、例えばタケネート（三井化学株式会社）、スミジュール（住化バイエルウレタン株式会社）、デスモジュール（住化バイエルウレタン株式会社）、コロネート（日本ポリウレタン工業株式会社）が挙げられる。
【００３８】
ポリエステルおよびポリイソシアネート化合物の配合比は、ポリエステルの水酸基（−ＯＨ）に対するポリイソシアネートのイソシアネート基（−ＮＣＯ）の比（ＮＣＯ／ＯＨ）が０.８〜１.２の範囲内となるように、好ましくは０.９〜１.１の範囲内となるように調整すればよい。質量部に換算すると、上述のポリエステル１００質量部に対してポリイソシアネート化合物が２０〜６０質量部の範囲内であることが好ましい。ポリイソシアネート化合物の配合量が２０質量部未満の場合、熱硬化性樹脂塗膜を十分に成膜することができない。一方、ポリイソシアネート化合物の配合量が６０質量部超の場合、副反応が過剰に生じてしまい、塗膜硬度が高まるおそれがある。
【００３９】
熱硬化性樹脂塗膜は、着色顔料、メタリック顔料、防錆顔料、体質顔料などの任意の顔料を含有していてもよい。ただし、これらの顔料は、塗膜の凝集力を高めて耐滑り性を低下させるおそれがあるため、各種顔料の配合量は、塗膜の軟化挙動に影響を与えない範囲内であることが好ましい。耐滑り性の観点およびエンボスステンレス鋼板の優れた外観を生かす観点からは、熱硬化性樹脂塗膜は、各種顔料を含有しないクリア塗膜であることが好ましい。
【００４０】
着色顔料の例には、酸化チタン、カーボンブラック、酸化クロム、酸化鉄、ベンガラ、チタンイエロー、コバルトブルー、コバルトグリーン、アニリンブラック、フタロシアニンブルーなどが含まれる。メタリック顔料の例には、パール顔料や、アルミやステンレス、ニッケルなどの金属粉などが含まれる。防錆顔料の例には、リン酸亜鉛、亜リン酸亜鉛、リン酸亜鉛マグネシウム、リン酸マグネシウム、亜リン酸マグネシウム、シリカ、カルシウムイオン交換シリカ、リン酸ジルコニウム、トリポリリン酸２水素アルミニウム、酸化亜鉛、リンモリブデン酸亜鉛、メタホウ酸バリウムなどが含まれる。体質顔料の例には、硫酸バリウム、酸化チタン、シリカ、炭酸カルシウムなどが含まれる。
【００４１】
熱硬化性樹脂塗膜は、公知の方法で形成されうる。たとえば、所定の分子量分布のポリエステルおよびポリイソシアネート化合物を含む熱硬化性樹脂塗料をエンボスステンレス鋼板の表面に塗布し、焼き付ければよい。熱硬化性樹脂塗料の塗布方法は、特に限定されず、プレコート鋼板の製造に使用されている方法から適宜選択すればよい。塗布方法の例には、ロールコート法、フローコート法、カーテンフロー法、スプレー法などが含まれる。焼き付け条件は、例えば、到達板温２００〜２５０℃で３０〜９０秒間焼き付ければよい。
【００４２】
本発明の塗装エンボスステンレス鋼板は、熱硬化性樹脂塗膜中に架橋間分子量が大きいポリエステル（ソフトセグメント）を一定量含有するため、耐滑り性に優れている。また、本発明の塗装エンボスステンレス鋼板は、熱硬化性樹脂塗膜中に架橋間分子量が小さいポリエステルも一定量含有し、一定量の極性基（ウレタン結合）を有するため、塗膜密着性も優れている。すなわち、本発明の塗装エンボスステンレス鋼板は、耐滑り性および塗膜密着性の両方に優れている。
【００４３】
本発明の塗装エンボスステンレス鋼板は、耐滑り性、塗膜密着性および意匠性に優れているため、例えばキッチン台の収納スペースの底板や、ショーケースの底板などの耐滑り性および意匠性が要求される部材用のプレコート鋼板として有用である。
【００４４】
以下、本発明を実施例を参照して詳細に説明するが、本発明はこれらの実施例により限定されない。
【実施例】
【００４５】
１．塗料の調製
表１に示される組成のジカルボン酸、ジオールおよびオキシ酸からポリエステルを調製した。得られたポリエステルのポリスチレン換算の数平均分子量は、１５０００〜４２０００の範囲内であり、ポリスチレン換算の重量平均分子量は、４５０００〜１８００００の範囲内であった（表１参照）。ポリスチレン換算の数平均分子量および重量平均分子量は、高速ＧＰＣシステム（ＨＬＣ−８２２０；東ソー株式会社）を用いて測定した。カラムは、ＫＦ−８００ＤおよびＫＦ−８０５Ｌ（いずれも昭和電工株式会社）を使用した。溶離液はテトラヒドロフラン（ＴＨＦ）を使用し、検出器は示差屈折計を使用した。得られたポリエステルとポリイソシアネート化合物（デスモジュール；住友バイエルウレタン株式会社）とから、表１に示される組成の塗料（Ｎｏ.１〜６）を調製した。
【表１】
0005501055.tif 000002
【００４６】
各塗料（Ｎｏ.１〜６）について、その塗料から形成される塗膜（平板上に膜厚１５μｍとなるように形成した塗膜）の押し込み深さおよび塗膜の軟化温度を、熱機械分析装置（ＴＭＡ８１４０Ｃ；株式会社リガク）を用いて測定した。塗膜の押し込み深さは、２０℃の環境において、直径１ｍｍの円柱形状の圧子を用いて塗膜に４９ｍＮの荷重を加えることで測定した。塗膜の軟化温度は、以下の手順で測定した。まず、液体窒素で冷却された塗膜に、直径１ｍｍの円柱形状の圧子で９８ｍＮの荷重を加えた。次いで、塗膜に荷重を加えながら、塗膜を昇温速度５℃／分で加熱して、押し込み深さ曲線を求めた。得られた押し込み深さ曲線において、圧子が押し込まれ始める温度よりも低温側の温度の接線Ａと、押し込み速度が最大となる温度での接線Ｂとの交点を塗膜の軟化温度とした（図２参照）。
【００４７】
図２は、Ｎｏ.１の塗料から形成される塗膜の軟化温度を測定する際に得られた押し込み深さ曲線を示すグラフである。グラフ中、「ＴＭＡ」は押し込み深さ曲線を示し、「ＤＴＭＡ」は押し込み深さ曲線（ＴＭＡ）の微分曲線を示す。図２に示されるように、接線Ａと接線Ｂとの交点から求められる、Ｎｏ.１の塗料についての塗膜の軟化温度は、−２５℃であった。
【００４８】
各塗料（Ｎｏ.１〜６）についての、塗膜の押し込み深さおよび塗膜の軟化温度の測定結果を表１に示す。
【００４９】
２．エンボスステンレス鋼板の準備
塗装原板として、以下の２種類のエンボスステンレス鋼板（いずれもＳＵＳ３０４（ＢＡ仕上げ）、板厚０.５ｍｍ）を準備した。
［エンボスステンレス鋼板Ａ］
不規則柄、凸部面積率８０％、凸部高さ５０μｍ
［エンボスステンレス鋼板Ｂ］
水玉柄（直径１ｍｍ）、凸部面積率２０％、凸部高さ３０μｍ
【００５０】
３．塗装エンボスステンレス鋼板の作製
準備した鋼板（エンボスステンレス鋼板Ａ、エンボスステンレス鋼板Ｂ）の表面をアルカリ脱脂し、水洗した。各鋼板の片面に、塗装前処理液（ヘキサフルオロチタン酸：５０ｇ／Ｌ、アミノメチル置換ポリビニルフェノール：７５ｇ／Ｌ、溶媒：水）を、チタン換算付着量で１０ｍｇ／ｍ２となるようにバーコーターで塗布し、１００℃で乾燥させて、塗装前処理皮膜を形成した。
【００５１】
塗装前処理をした各エンボスステンレス鋼板の表面に上述の塗料（Ｎｏ.１〜６）を塗布し、２３０℃で６０秒間焼き付けて、凸部の最頂部における膜厚が５μｍのクリア塗膜を形成した。
【００５２】
４．耐滑り性試験および付着性試験
（１）耐滑り性試験
上述の塗料（Ｎｏ.１〜６）を塗布した各塗装エンボスステンレス鋼板（実施例１〜６、比較例１〜３、５〜７）および塗装前処理のみを行ったエンボスステンレス鋼板（比較例４、８）について、耐滑り性試験を実施した。耐滑り性試験は、静摩擦係数測定機（TRIBOGEAR TYPE:10；新東科学株式会社）を用いて、対物荷重２００ｇ、試験速度８ｍｍ／秒の条件で静摩擦係数を測定することで行った（参照規格：ＪＩＳ Ｐ ８１４７）。静摩擦係数が０.３５以上のものを「◎」、０.３０以上０.３５未満のものを「○」、０.２５以上０.３０未満のものを「△」、０.２５未満のものを「×」と評価した。
【００５３】
（２）付着性試験
上述の塗料（Ｎｏ.１〜６）を塗布した各塗装エンボスステンレス鋼板（実施例１〜６、比較例１〜３、５〜７）について、付着性試験を実施した。具体的には、まず、各塗装エンボスステンレス鋼板を沸騰水に１時間浸漬し、次いで大気中で２４時間静置した。２４時間後、ＪＩＳ Ｋ ５６００−５−６に準拠して付着性試験を行った。テープ剥離後、塗膜が剥離しているか否かを観察した。塗膜がまったく剥離しなかった場合（試験結果の分類が０）は「◎」、塗膜が少しでも剥離した場合（試験結果の分類が１〜５）は「×」と評価した。
【００５４】
（３）結果
耐滑り性試験および付着性試験の結果を表２に示す。
【表２】
0005501055.tif 000003
【００５５】
表２に示されるように、実施例１〜６の塗装エンボスステンレス鋼板は、耐滑り性および塗膜密着性（付着性）について良好な評価を得られた。
【００５６】
これに対し、比較例１、２、５、６の塗装エンボスステンレス鋼板は、耐滑り性について良好な評価を得られなかった。これは、主樹脂であるポリエステルの重量平均分子量が１０万未満（塗膜軟化温度が１０℃超）であり、塗膜の押し込み深さが不十分（２.５μｍ未満）であったためと考えられる。また、比較例３、７の塗装エンボスステンレス鋼板は、付着性について良好な評価を得られなかった。これは、主樹脂であるポリエステルの数平均分子量が４万超であり、塗膜密着性に寄与する極性基（ウレタン結合）の数が不十分であったためと考えられる。
【産業上の利用可能性】
【００５７】
本発明の塗装エンボスステンレス鋼板は、耐滑り性および意匠性に優れているため、例えばキッチン台の収納スペースの底板や、ショーケースの底板などの耐滑り性および意匠性が要求される部材用のプレコート鋼板として有用である。
【符号の説明】
【００５８】
１１０  エンボスステンレス鋼板
１１０  熱硬化性樹脂塗膜
【図１】
0005501055.tif 000004
【図２】
0005501055.tif 000005